НОВЫЙ ПРОПАНТ И СПОСОБЫ ЕГО ИСПОЛЬЗОВАНИЯ

1. Пропант, предназначенный для использования в операциях гидроразрыва, включающий:
основной субстрат, характеризующийся прочностью на сжатие от, примерно, 3000 psi (фунт/кв. дюйм) (20,68 МПа) до, примерно, 20000 psi (137,89 МПа); и
3
легкий субстрат, включающий множество композиционных частиц; наполнитель; и связующее, при этом, наполнитель характеризуется распределением частиц по размеру, составляющим от, примерно, 5 процентов до, примерно, 20 процентов размера частиц распределения  множества композиционных частиц, связующее обеспечивает соединение легкого субстрата с основным субстратом, относительная плотность пропанта составляет около 1 г/см.
2. Пропант по п. 1, в котором композиционные частицы выбраны из группы, состоящей из стеклянных микросфер, диатомовой земли, вспученного перлита и цеолита.
3. Пропант по п. 1, в котором наполнитель выбран из группы, состоящей из диатомовой земли, перлитового порошка, цеолитового порошка, порошка оксида кремния, керамического порошка и бокситового порошка.
4. Пропант по п. 1, в котором связующим является смола или пена.
5. Пропант по п. 1, дополнительно включающий добавку, соединенную с наполнителем, множеством композиционных частиц и связующим.
6. Пропант по п. 5, в котором добавкой является фенольная смола.
7. Пропант по п. 1, в котором множество композиционных частиц представляют собой стеклянные микросферы.
8. Пропант по п. 1, в котором наполнителем является перлит.
3
9. Легкое покрытие, пригодное для использования на основном субстрате, включающее множество композиционных частиц, наполнитель и связующее, при этом легкое покрытие соединено с основным субстратом с целью получения пропанта, каковой пропант характеризуется относительной плотностью около 1,0 г/см.
3
10. Пропант, пригодный для использования в операциях гидроразрыва, характеризующийся относительной плотностью около 1,0 г/см, включающий легкий субстрат и основной субстрат, при этом, относительная плотность легкого субстрата существенно меньше, чем основного субстрата, при этом, легкий субстрат включает множество композиционных частиц, соединенных с основным субстратом связующим, и наполнитель, при этом, наполнитель характеризуется размером частиц в распределении, существенно меньшим, чем размер частиц в распределении множества композиционных частиц.
11. Пропант по п. 10, в котором множество композиционных частиц и наполнитель, каждый, являются диатомовой землей.
12. Пропант по п. 10, в котором множество композиционных частиц являются стеклянными микросферами.
13. Способ изготовления пропанта по п. 1, включающий стадии:
обеспечения основного субстрата, характеризующегося прочностью на сжатие ([от, примерно, 3000 psi (20,68 МПа) до, примерно, 20000 psi (137,89 МПа)] в оригинале пропущено, прим. пер.);
смешивания основного субстрата со связующим с получением покрытого смолой субстрата;
сушки покрытого смолой субстрата до тех пор, пока связующее не станет липким; и
пошагового смешивания множества композиционных частиц и наполнителя с покрытым смолой субстратом с получением пропанта.
14. Способ изготовления пропанта по п. 1, включающий стадии:
смешивания множества композиционных частиц и наполнителя со связующим с получением легкого покрытия;
обеспечения основного субстрата;
нагревания основного субстрата до 600°F (315,5°С);
смешивания нагретого основного субстрата с легким покрытием; и
отверждения связующего при 250°F (121°С), приблизительно, 4 часа.
15. Способ изготовления пропанта по п. 1, включающий стадии:
одновременного напыления основного субстрата, множества композиционных частиц и наполнителя на связующее с получением клейкой смолы; и
обработки клейкой смолы во вращающейся печи при 250°F (121°С) от, примерно, 5 до, примерно, 8 минут с получением пропанта.
16. Флюид гидроразрыва, содержащий проппант по п. 1.